(57)【要約】【課題】インクジェットプリンターを用いて任意の文字や絵柄等の情報を印刷した際のインク速乾性を有し、かつ皮膚に貼り付けることが可能な、皮膚シールセットを提供する。【解決手段】剥離用基材上に、透明樹脂層と、該透明樹脂層上に平均二次粒子径が５００ｎｍ以下の無機微粒子、ポリビニルアルコール、および硬膜剤を少なくとも含有するインク受容層を有するインクジェット印刷用シートと、基材フィルムの両面に粘着層を有し、該粘着層上に剥離用基材をそれぞれ有する両面テープシートから構成される皮膚シールセット。【選択図】図３
2019051680.tif 000002
【特許請求の範囲】
【請求項１】
剥離用基材上に、透明樹脂層と、該透明樹脂層上に平均二次粒子径が５００ｎｍ以下の無機微粒子、ポリビニルアルコール、および硬膜剤を少なくとも含有するインク受容層を有するインクジェット印刷用シートと、基材フィルムの両面に粘着層を有し、該粘着層上に剥離用基材をそれぞれ有する両面テープシートから構成される皮膚シールセット。
【発明の詳細な説明】
【技術分野】
【０００１】
本発明は、インクジェット方式のプリンターを用い、任意の文字や絵柄等の情報を印刷し、皮膚に貼り付けることのできる皮膚シールセットに関する。
【背景技術】
【０００２】
皮膚シールの一例としてタトゥシールが市販されている。これは糊剤が付与された紙上に絵柄や文字が印刷されており、該印刷面を水に濡らしてから皮膚に貼り付け、一定時間後に剥がすことにより、皮膚に文字や絵柄を転写する皮膚シールである。皮膚上には糊剤とインキが転写されているだけであるため、絵柄のひび割れや擦過剥離が生じたり、あるいは使用後の剥離が困難であるなど、幾つかの課題があった。
【０００３】
そのため、例えば特開平０８−２０７４９９号公報（特許文献１）には、剥離性シート上に透明弾性層、着色印刷インキ層、粘着剤層、セパレータの順に積層された転写シールが開示されている。透明弾性層により、絵柄のひび割れを防ぎ、剥離性シートの剥離時には透明弾性層とインキ層が共に剥がれるため、使用した後、皮膚上に絵柄が残らず、使用後の剥離を容易にしている。
【０００４】
一方、姓名や病名などの１枚ごとに異なる文字情報や、ＱＲコード（登録商標）の様なコーディングされた絵柄を有する皮膚シールや、オリジナルの絵柄を有する皮膚シールに対する要望もあるが、前記した特許文献１に記載の構成を有する皮膚シールでは、インキ層を例えばスクリーン印刷などの方法で作製されることから、一枚ごとに文字や絵柄を変更した皮膚シールを作製すること困難であった。
【０００５】
このような問題に対し、例えば特開２０００−１６０１１１号公報（特許文献２）には、プリンターで印刷可能な印刷層を有する印刷用シートと、粘着剤層の両面を剥離用基材で被覆した両面テープシートの組み合わせによるタトゥシール（皮膚シール）セットが開示されている。印刷用シートに文字や絵柄をプリンターで印刷後、印刷面に、片面の剥離用基材のみ剥がした両面テープシートを貼り付け、次に反対側の剥離用基材を剥がして皮膚に貼り付けることにより、プリンターで印刷可能な皮膚シールを実現している。
【０００６】
しかしながら、印刷層は例えばポリエチレンやエチレン酢ビ樹脂、ポリビニルアルコール等の合成樹脂のみから構成されているため、家庭用プリンターとして広く普及しているインクジェットプリンターを用いて印刷した場合、プリンターから吐出されるインクを素早く吸収することができず乾燥に時間がかかるという問題があり、インク速乾性が求められていた。
【先行技術文献】
【特許文献】
【０００７】
【特許文献１】特開平０８−２０７４９９号公報
【特許文献２】特開２０００−１６０１１１号公報
【発明の概要】
【発明が解決しようとする課題】
【０００８】
本発明は、インクジェットプリンターを用いて任意の文字や絵柄等の情報を印刷した際のインク速乾性を有し、かつ皮膚に貼り付けることが可能な、皮膚シールセットを提供することを課題とする。
【課題を解決するための手段】
【０００９】
本発明の上記目的は、以下の発明によって基本的に達成された。
１．剥離用基材上に、透明樹脂層と、該透明樹脂層上に平均二次粒子径が５００ｎｍ以下の無機微粒子、ポリビニルアルコール、および硬膜剤を少なくとも含有するインク受容層を有するインクジェット印刷用シートと、基材フィルムの両面に粘着層を有し、該粘着層上に剥離用基材をそれぞれ有する両面テープシートから構成される皮膚シールセット。
【発明の効果】
【００１０】
本発明によれば、インクジェットプリンターを用いて任意の文字や絵柄等の情報を印刷した際のインク速乾性を有し、かつ皮膚に貼り付けることが可能な、皮膚シールセットを提供することができる。
【図面の簡単な説明】
【００１１】
【図１】本発明の皮膚シールセットが有するインクジェット印刷用シートの概略断面図である。
【図２】本発明の皮膚シールセットが有する両面テープシートの概略断面図である。
【図３】本発明の皮膚シールセットにより得られた皮膚シールを皮膚上に貼り付けた際の概略側面図である。
【発明を実施するための形態】
【００１２】
以下、本発明を詳細に説明する。
【００１３】
図１は、本発明の皮膚シールセットが有するインクジェット印刷用シートの概略断面図である。図１においてインクジェット印刷用シートＡは、剥離用基材１上に、透明樹脂層２と、該透明樹脂層２上に平均二次粒子径が５００ｎｍ以下の無機微粒子、ポリビニルアルコール、および硬膜剤を少なくとも含有するインク受容層３を有する。
【００１４】
剥離用基材１としては、ポリエチレン、ポリプロピレン等のポリオレフィンフィルム、ポリ塩化ビニリデンフィルム、ポリエチレンテレフタレート、ポリエチレンナフタレート等のポリエステルフィルム、紙をポリオレフィンフィルム等でラミネートしたラミネートフィルム、グラシン紙やコーテッド紙などの紙類等の基材をそのまま利用して使用することができるが、これら基材の表面に、シリコーン系ポリマーが塗布されたものを用いることが好ましい。
【００１５】
前記した剥離用基材１上には、透明樹脂層２が設けられる。透明樹脂層２は、公知の印刷手段あるいは各種コーティング手段により形成される。該透明樹脂層２は、皮膚シールを皮膚上に貼り付けた際には最外層となるため、インク受容層並びにそこに印刷された任意の文字や絵柄等を保護することができる。またマット剤の使用やエンボス加工等によりマット性を皮膚シールに付与することもできる。
【００１６】
剥離用基材１上の透明樹脂層２が含有する樹脂としては、例えばオレフィン系樹脂、ポリエステル系樹脂、アクリル系樹脂、ウレタン系樹脂、エポキシ系樹脂、シリコーン系樹脂等が例示され、あるいはフッ素ゴム（ＦＫＭ）、イソプレンゴム（ＩＲ）、ウレタンゴム、シリコーンゴム等のゴム類等が例示される。中でもアクリル系樹脂、ウレタン系樹脂、シリコーン系樹脂は高い透明性が得られるため好ましい。アクリル系樹脂としては、例えばＤＩＣ（株）よりボンコート（登録商標）、ウォーターゾール（登録商標）として、ウレタン系樹脂としては、例えば大日精化工業（株）よりハイムレン（登録商標）、レザミン（登録商標）、ダイフェラミン（登録商標）として、シリコーン系樹脂は、例えば東レダウコーニング（株）よりＳＥ５００４、ＳＥ１８８７、シルガード（登録商標）、信越化学工業（株）よりシリコーンエマルジョンやシリコーンゲルとして市販されているので、これらを入手し利用することができる。
【００１７】
透明樹脂層２の厚みは５〜１００μｍであることが好ましい。５μｍより薄くなると使用時に破れやすくなる場合があり、１００μｍを超えると皮膚上に貼り付けた際、その厚みにより違和感が生じる場合がある。
【００１８】
次に、上記透明樹脂層２上に設けられるインク受容層３について説明する。インク受容層３は、例えばスクリーン印刷等の公知の印刷手段あるいは公知の各種コーティング方法を用いて透明樹脂層上に形成することができる。本発明においてインク受容層３は多孔質であるため、インクジェットプリンターから吐出される染料あるいは顔料を含有するインクに含まれる溶媒を速やかに吸収し、インク速乾性を供することができる。
【００１９】
本発明においてインク受容層３は、平均二次粒子径が５００ｎｍ以下の無機微粒子、ポリビニルアルコール、および硬膜剤を少なくとも含有する。該無機微粒子としては、非晶質合成シリカ、アルミナ、アルミナ水和物を例示することができる。かかるインク受容層３が平均二次粒子径が５００ｎｍ以下の無機微粒子を含有することにより、インク受容層の平行光線透過率（透明度）が高くなり、鮮明な文字や絵柄を有する皮膚シールを得ることができる。
【００２０】
非晶質合成シリカは、製造法によって湿式法シリカ、気相法シリカ、及びその他に大別される。
【００２１】
湿式法シリカは、更に製造方法によって沈降法シリカ、ゲル法シリカ、ゾル法シリカに分類される。ゾル法シリカは球状の粒子であり多孔質層を形成し難いため沈降法シリカあるいはゲル法シリカが好ましく、沈降法シリカがより好ましい。
【００２２】
本発明に用いられる湿式法シリカ粒子としては、平均一次粒子径が５０ｎｍ以下、好ましくは３〜４０ｎｍであり、かつ平均凝集粒子径が１〜５０μｍである湿式法シリカ粒子が好ましい。この湿式法シリカ粒子を平均二次粒子径が５００ｎｍ以下、より好ましくは１０〜３００ｎｍ、特に好ましくは１０〜２００ｎｍに分散して用いることが好ましい。分散方法としては、水性媒体中に分散した湿式法シリカ粒子を機械的に粉砕する湿式分散法が好ましく使用され、これにはビーズミルなどのメディアミルを用いることが好ましい。メディアミル等を用いて分散した後、更に高圧ホモジナイザー、超高圧ホモジナイザー等の圧力式分散機、超音波分散機、及び薄膜旋回型分散機等を用いて分散することが好ましい。
【００２３】
なお、本発明でいう平均一次粒子径とは、無機微粒子の電子顕微鏡観察により一定面積内に存在する１００個の一次粒子各々の投影面積に等しい円の直径を粒子径として平均粒子径を求めたものである。また平均二次粒子径とは、透過型電子顕微鏡による写真撮影で求めることが出来るが、簡易的にはレーザー散乱式の粒度分布計（例えば、（株）堀場製作所製、ＬＡ９１０）を用いて、個数メジアン径として測定することが出来る。また、平均凝集粒子径とは、粉体として供給される湿式シリカの平均粒子径を示し、例えばコールターカウンター法で求めることが出来る。
【００２４】
気相法シリカは、湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル（株）からアエロジル（登録商標）、（株）トクヤマからＱＳタイプとして市販されている。
【００２５】
本発明に用いられる気相法シリカの平均一次粒子径は４０ｎｍ以下が好ましく、１５ｎｍ以下がより好ましい。更に好ましくは平均一次粒子径が３〜１５ｎｍでかつＢＥＴ法による比表面積が２００ｍ２／ｇ以上（好ましくは２５０〜５００ｍ２／ｇ）の気相法シリカが好ましい。
【００２６】
本発明でいうＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ吸着量を被吸着気体の圧、または容積の変化から測定する方法が最も多く用いられている。多分子吸着の等温線を表すのに最も著名なものは、Brunauer、Emmett、Tellerの式であってＢＥＴ式と呼ばれ表面積決定に広く用いられている。ＢＥＴ式に基づいて吸着量を求め、吸着分子１個が表面で占める面積を掛けて表面積が得られる。
【００２７】
気相法シリカを用いた場合においても、湿式法シリカと同様に、平均二次粒子径５００ｎｍ以下、より好ましくは１０〜３００ｎｍ、特に好ましくは１０〜２００ｎｍに分散して用いることが好ましい。分散方法としては、通常のプロペラ撹拌、タービン型撹拌、ホモミキサー型撹拌等で気相法シリカと水を主体とする分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。
【００２８】
平均二次粒子径５００ｎｍ以下の湿式法シリカあるいは気相法シリカのスラリーを製造する際に、スラリーの高濃度化や分散安定性を向上させるため、アルカリ性化合物の存在下で分散する方法、カチオン性化合物の存在下で分散する方法、シランカップリング剤存在下で分散する方法等、公知の種々の方法を用いることが好ましく、カチオン性化合物の存在下で分散する方法が特に好ましい。
【００２９】
上記した湿式法シリカあるいは気相法シリカの分散に使用するカチオン性化合物としては、ポリエチレンイミン、ポリジアリルアミン、ポリアリルアミン、アルキルアミン重合物、１〜３級アミノ基、４級アンモニウム塩基を有するポリマーが好ましく用いられる。特に、カチオン性ポリマーとしてジアリルアミン誘導体が好ましく用いられる。分散性および分散液粘度の面で、これらのカチオンポリマーの分子量は、２，０００〜１０万が好ましく、特に２，０００〜３万が好ましい。
【００３０】
本発明に用いられるアルミナとしては、酸化アルミニウムのγ型結晶であるγ−アルミナが好ましく、中でもδグループ結晶が好ましい。γ−アルミナは一次粒子を１０ｎｍ程度まで小さくすることが可能であるが、通常は数千から数万ｎｍの二次粒子結晶を超音波や高圧ホモジナイザー、対向衝突型ジェット粉砕機等で平均二次粒子径を５００ｎｍ以下、好ましくは２０〜３００ｎｍ、特に好ましくは１０〜２００ｎｍとなるように分散して用いる。
【００３１】
本発明に用いられるアルミナ水和物はＡｌ２Ｏ３・ｎＨ２Ｏ（ｎ＝１〜３）の構成式で表される。アルミナ水和物は、一般にアルミニウムイソプロポキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下であることが好ましく、より好ましくは２０〜３００ｎｍである。
【００３２】
本発明に用いられる上記のアルミナ、及びアルミナ水和物は、酢酸、乳酸、ぎ酸、硝酸等の公知の分散剤によって分散された分散液の形態から使用される。
【００３３】
本発明において、インク受容層３が含有するポリビニルアルコールとしては、部分ケン化または完全ケン化したポリビニルアルコールの他、カルボキシ変性、スルホン酸変性、チオール変性、シラノール変性、シリル変性、カチオン性基変性、ジアセトンアクリルアミド変性、アセトアセチル変性などの各種変性ポリビニルアルコール等を挙げることが出来、これらを単独あるいは混合して用いることができる。この他、公知の天然、あるいは合成樹脂バインダーを混合して用いることは特に限定されない。
【００３４】
上記したポリビニルアルコールの中でも、インクが含有する溶媒成分の吸収性に優れていることから、ケン化度が８０％以上の部分ケン化または完全ケン化したポリビニルアルコール、シラノール変性ポリビニルアルコール、アセトアセチル変性ポリビニルアルコールが好ましく、これらを単独あるいは混合して用いることができる。またポリビニルアルコールの平均重合度は２００〜５０００であることが好ましい。
【００３５】
インク受容層３が含有する、平均二次粒子径が５００ｎｍ以下の無機微粒子に対するポリビニルアルコールの含有量は特に限定されないが、該無機微粒子に対して、３〜８０質量％の範囲が好ましく、より好ましくは５〜６０質量％の範囲である。これによりインクが含有する溶媒の吸収性に優れたインク受容層３を得ることができる。
【００３６】
本発明においてインク受容層３が、ケン化度が８０％以上の部分ケン化または完全ケン化ポリビニルアルコール、あるいはシラノール変性ポリビニルアルコールを含有した場合、インク受容層３が含有する硬膜剤としては、例えばホルムアルデヒド、グルタルアルデヒドの如きアルデヒド系化合物、ジアセチル、クロルペンタンジオンの如きケトン化合物、ビス（２−クロロエチル）尿素、２−ヒドロキシ−４，６−ジクロロ−１，３，５−トリアジン、Ｎ−メチロール化合物類、イソシアナート類、アジリジン化合物類、カルボジイミド系化合物類、ジヒドロキシジオキサンの如きジオキサン誘導体、ホウ砂、ホウ酸、ホウ酸塩類の如き無機硬膜剤等があり、これらを１種または２種以上組み合わせて用いることが出来る。好ましくはホウ砂、ホウ酸、ホウ酸塩類であり、ホウ酸が特に好ましい。
【００３７】
上記した硬膜剤の含有量は、ケン化度が８０％以上の部分ケン化または完全ケン化ポリビニルアルコール、あるいはシラノール変性ポリビニルアルコールの固形分量に対し、０．１〜４０質量％であることが好ましく、１〜３０質量％であることがより好ましい。
【００３８】
本発明において、インク受容層３がポリビニルアルコールとしてアセトアセチル変性ポリビニルアルコールを含有した場合、インク受容層３が含有する硬膜剤としては、例えばオルトホウ酸、メタホウ酸、次ホウ酸、及びそれらのナトリウム塩、カリウム塩、アンモニウム塩の如きホウ素化合物、例えばグリオキシル酸ナトリウム、ホルムアルデヒド、アセトアルデヒド、グリオキザール、グルタルアルデヒドの如きアルデヒド基含有化合物、例えば塩化ジルコニウム、臭化ジルコニウム、チタンアセチルアセテートの如き多価金属化合物、エチレンジアミン、ヘキサメチレンジアミン、ジエチレントリアミンの如きアミン化合物、アジピン酸ジヒドラジド、マレイン酸ジヒドラジド、１，３−ビス（ヒドラジノカルボノエチル）−５−イソプロピルヒダントインの如きヒドラジン化合物等があり、これらを１種または２種以上組み合わせて用いることが出来る。中でもコハク酸ジヒドラジド、アジピン酸ジヒドラジド、グリオキシル酸ナトリウムが好ましい。
【００３９】
上記した硬膜剤の含有量は、アセトアセチル変性ポリビニルアルコールの固形分量に対して０．１〜５０質量％であることが好ましく、１〜３０質量％であることがより好ましい。
【００４０】
本発明においてインク受容層３は２層以上であってもよく、この場合、それらのインク受容層の構成はお互いに同じであっても異なっていても良い。例えば湿式法シリカによるインク受容層の上に、アルミナ水和物によるインク受容層が形成されていても良い。
【００４１】
インク受容層３を形成するための塗布液は、上記した平均二次粒子径が５００ｎｍ以下の無機微粒子、ポリビニルアルコール、および硬膜剤を水等の適当な溶媒に溶解または分散させ、必要に応じ、有機溶剤、レベリング剤、界面活性剤等を添加する。インク受容層３の固形分塗布量は、無機微粒子の固形分量で１〜５０ｇ／ｍ２が好ましく、５〜３０ｇ／ｍ２がより好ましい。
【００４２】
次に、本発明の皮膚シールセットが有する両面テープシートについて説明する。図２は、本発明の皮膚シールセットが有する両面テープシートの概略断面図である。図２において両面テープシートＢは、基材フィルム４の両面に粘着層（粘着層５および粘着層６）を有し、該粘着層５および粘着層６上に剥離用基材７および剥離用基材８をそれぞれ有する。
【００４３】
基材フィルム４を形成する樹脂としては、例えば、ポリエチレン、ポリプロピレン等のポリオレフィン系樹脂、ポリ塩化ビニル、塩化ビニル共重合体等の塩化ビニル系樹脂、エポキシ樹脂、ポリウレタン樹脂、トリアセチルセルロース樹脂、ポリエチレンテレフタレート樹脂、ポリエチレンナフタレート樹脂、ポリカーボネート系樹脂、ポリメチルメタクリレートに代表されるアクリル樹脂、セロファン、ナイロン、ポリスチレン系樹脂、ＡＢＳ樹脂等が例示され、あるいはニトリルゴム、ラテックスゴム、ウレタン系エラストマー、シリコーン系エラストマーなどのエラストマー材料を挙げることが出来る。
【００４４】
これらの中でもコスト、汎用性や伸縮性の観点から、ポリエチレン樹脂、ポリプロピレン樹脂、ポリエチレンテレフタレート樹脂、ポリウレタン樹脂からなるフィルム、あるいはニトリルゴム、ラテックスゴム、ウレタン系エラストマーからなるフィルムが好ましい。
【００４５】
基材フィルム４の厚みとしては、１〜５０μｍが好ましく、３〜３０μｍがより好ましい。
【００４６】
上記した基材フィルム４上には、スクリーン印刷等の公知の印刷手段あるいは公知の各種コーティング手段により、粘着層５および粘着層６が形成される。粘着層５および粘着層６が含有する粘着剤は特に限定されるものではないが、ゴム系、アクリル系、シリコーン系、ウレタン系の粘着剤が好ましい。粘着層５および粘着層６は同じ粘着剤を用いても良いし、異なっていても良い。
【００４７】
ゴム系粘着剤としては、例えば、天然ゴム、スチレン−イソプレン−スチレンブロック共重合体、ポリイソブチレン、ポリブテン、ポリイソプレン等を挙げることが出来る。
【００４８】
アクリル系粘着剤としては、例えば、ブチルアクリレート、イソノニルアクリレート、２−エチルヘキシルアクリレート、２−ヒドロキシエチルアクリレート、イソオクチルアクリレート、ｎ−オクチルアクリレート等の炭素数４〜１２のアルキル基を有するアクリル酸エステルまたはメタアクリル酸エステルの単独重合体；これらの（メタ）アクリル酸エステルを主成分とし、他のモノマーとして（メタ）アクリル酸、スチレン、酢酸ビニル、ビニルピロリドン、アクリルアミド、ヒドロキシエチルアクリレート、ヒドロキシプロピルアクリレート等の共重合可能な他のモノマーの１種以上と共重合してなる共重合体等を挙げることが出来る。
【００４９】
シリコーン系粘着剤としては、例えば、シリコーンゴムとシリコーンレジンの混合物または部分縮合物が挙げられる。シリコーンゴムとしては、両末端にシラノール基のようなケイ素官能基を有する高分子量の直鎖状ポリジオルガノシロキサンが挙げられ、シリコーンレジンとしては、１官能性シロキサン単位と４官能性シロキサン単位を含み、分子中にシラノール基またはトリアルキルシリル基のようなケイ素官能基を有する分岐状もしくは網状構造を有するポリオルガノシロキサンが挙げられる。より具体的には、このようなシリコーンゴムとしては、ポリジメチルシロキサンの長鎖の共重合体を、シリコーンレジンとしては、ＭＱレジンを挙げることが出来る。
【００５０】
ウレタン系粘着剤としては、ポリオールとポリイソシアネート化合物を反応させて得られるウレタン樹脂からなるものを挙げることが出来る。ポリオールとしては、例えば、ポリエーテルポリオール、ポリエステルポリオール、ポリカーボネートポリオール、ポリカプロラクトンポリオール等がある。ポリイソシアネート化合物としては、例えば、ジフェニルメタンジイソシアネート、トリレンジイソシアネート、ヘキサメチレンジイソシアネート等を挙げることが出来る。
【００５１】
上記した粘着層は、粘着付与剤、軟化剤、架橋剤、無機充填剤、紫外線吸収剤等のその他添加剤を必要に応じ含有してもよい。粘着付与剤としては、例えば、天然ロジン誘導体、クマロン−インデン樹脂、テルペンオリゴマー、脂肪族石油樹脂、アルキル変性フェノール樹脂、ポリテルペン樹脂、ガムロジン、ロジンエステル、油性フェノール樹脂、石油系炭化水素樹脂等を挙げることが出来る。軟化剤としては、例えば、流動パラフィン、流動イソパラフィン、ナフテン油等の鉱油、オリーブ油、オリーブスクワラン等の植物油、ラノリン、タートル油、ミツロウ等の動物油、シリコーンオイル等の合成油等を挙げることが出来る。
【００５２】
粘着層５および粘着層６の固形分塗布量としては、１〜３０ｇ／ｍ２が好ましく、３〜１５ｇ／ｍ２がより好ましい。
【００５３】
該粘着層５および粘着層６上にそれぞれ設けられる剥離用基材７および剥離用基材８は、前述した剥離用基材１と同様に、ポリエチレン、ポリプロピレン等のポリオレフィンフィルム、ポリ塩化ビニリデンフィルム、ポリエチレンテレフタレート、ポリエチレンナフタレート等のポリエステルフィルム、紙をポリオレフィンフィルム等でラミネートしたラミネートフィルム、グラシン紙やコーテッド紙などの紙類等の基材をそのまま利用して使用することができるが、これら基材の表面に、シリコーン系ポリマーが塗布されたものを用いることが好ましい。
【００５４】
基材フィルム４と粘着層５および粘着層６に関しては、所謂タトゥーの様に絵柄が皮膚に埋め込まれているように表現したい場合には透明であることが好ましい。また、所謂トリアージタグや患者識別コード等のコーディングされた絵柄や文字情報を可読性良く皮膚に貼り付けたい場合には、基材フィルム４と粘着層５および粘着層６は、不透明であることが好ましい。基材フィルム４を不透明とするためには、フィルムを構成する樹脂類への無機顔料の混合、あるいは微細なボイドをフィルム内部へ形成するといった公知の方法を用いることが出来る。粘着層５および粘着層６を不透明とするためには、粘着剤への無機顔料の添加を行えば良い。不透明とするのは基材フィルム４のみでも良いし、粘着剤のみでも良く、目的とする不透明度に応じて調整すればよい。
【００５５】
図３は、本発明の皮膚シールセットにより得られた皮膚シールを皮膚上に貼り付けた際の概略側面図である。
【００５６】
図３において皮膚シールＣは、基材フィルム４の両面に粘着層（粘着層５および粘着層６）をそれぞれ有し、皮膚９に貼り付けられない粘着層５上には、インク受容層３と透明樹脂層２をこの順に有する。かかる皮膚シールＣを得るための具体的な方法を、以下に説明する。
【００５７】
初めに、図示しないインクジェットプリンターに、図１で示したインクジェット印刷用シートＡをセットし、該インクジェット印刷用シートＡのインク受容層３上に、任意の文字や絵柄等を（好ましくは意図する文字や絵柄を左右反転して）印刷する。
【００５８】
次に、図２に示した両面テープシートＢの剥離用基材７（あるいは剥離用基材８）を剥がし、露出した粘着層５上に（あるいは露出した粘着層６上に）、先のインクジェット印刷用シートＡのインク受容層３を有する面を貼合する。
【００５９】
その後、皮膚に貼り付ける際、インクジェット印刷用シートＡが貼り付けられていない側の剥離用基材８（あるいは剥離用基材７）を剥がして、露出した粘着層６（あるいは露出した粘着層５）を皮膚に貼り付け、最後に剥離用基材１を剥がすことで、図３の状態となる。なお剥離用基材１を剥がす時期は、皮膚に貼り付ける前であっても良い。
【実施例】
【００６０】
以下、実施例により本発明を詳しく説明するが、本発明の内容は実施例に限られるものではない。
【００６１】
＜インクジェット印刷用シートＡ１の作製＞
表面にシリコーン加工を施した離型紙（坪量５４．２ｇ／ｍ２）の離型面にポリエーテルポリウレタン（大日精化工業（株）製、ハイムレンＹ−３０１−３）の２５％トルエン／イソプロピルアルコール混合溶液（混合比：５０／５０）を乾燥後膜厚が３０μｍとなるように塗布を行い、熱風乾燥機中で１１０℃の条件で５分間乾燥させ、透明樹脂層を作製した。
【００６２】
水に硝酸（２．５部）とアルミナ水和物（平均一次粒子径１５ｎｍ）（１００部）を添加し、のこぎり歯状ブレード型分散機を用いて、固形分濃度３０質量％の無機微粒子分散液を得た。無機微粒子分散液中に分散しているアルミナ水和物の平均二次粒子径は１６０ｎｍであった。この無機微粒子分散液を用い、下記組成のインク受容層塗液１を作製した。
【００６３】
＜インク受容層塗液１＞
無機微粒子分散液（アルミナ水和物固形分として）                        １００ｇ
ポリビニルアルコール                                                      ９ｇ
（ケン化度８８％、平均重合度３，５００）
ホウ酸                                                                ０．４ｇ
ノニオン性界面活性剤                                                  ０．３ｇ
（パーフルオロアルキルアミンオキシド）
水以外の成分濃度が１８質量％になるように水で調整した。
【００６４】
透明樹脂層の上に乾燥後塗布量として２５ｇ／ｍ２となるように塗布を行い、熱風乾燥機中で乾燥させ、インクジェット印刷用シートＡ１を得た。
【００６５】
＜インクジェット印刷用シートＡ２の作製＞
インクジェット印刷用シートＡ１の作製において、インク受容層塗液１を下記組成のインク受容層塗液２に変更し、乾燥後塗布量を１５ｇ／ｍ２とした以外は同様とし、インクジェット印刷用シートＡ２を得た。
【００６６】
＜インク受容層塗液２＞
ポリビニルアルコール                                                １００ｇ
（ケン化度７８％、平均重合度２，４００）
ノニオン性界面活性剤                                                  ０．５ｇ
（パーフルオロアルキルアミンオキシド）
水以外の成分濃度が８質量％になるように水で調整した。
【００６７】
＜両面テープシートの作製＞
表面にシリコーン加工を施した離型紙（坪量５４．２ｇ／ｍ２）の離型面にアクリル系粘着剤を乾燥後塗布量が１０ｇ／ｍ２となるように塗布を行い、熱風乾燥機中で乾燥させ、厚み２５μｍのポリウレタンフィルム（株式会社武田産業製）の両面に貼合し両面テープシートを得た。
【００６８】
＜インク速乾性の評価＞
得られたインクジェット印刷用シートＡ１およびインクジェット印刷用シートＡ２に、市販のインクジェットプリンター、エプソン株式会社製ＰＭ−Ｇ７３０を用い、濃度１００％の赤（マゼンタインクとイエローインクが印刷される）、濃度１００％の緑（イエローインクとシアンインクが印刷される）、濃度１００％の紺（シアンインクとマゼンタインクが印刷される）からなる矩形パターンを印刷し、印刷から３０秒後にＰＰＣ用紙を押し当てた。ＰＰＣ用紙に一切インクが転写していないものを○、インクが転写しているものを×と評価した。この結果を表１に示す。
【００６９】
【表１】
2019051680.tif 000003
【００７０】
印刷後のインクジェット印刷用シートＡ１およびインクジェット印刷用シートＡ２を一晩室温で乾燥させた後、各々両面テープシートを用いて皮膚シールを作製し皮膚への貼合を行い、双方とも充分な視認性を有することを確認した。これらの結果より、本発明はインク速乾性を有する皮膚シールセットとして有効であることが判る。
【符号の説明】
【００７１】
Ａ  インクジェット印刷用シート
Ｂ  両面テープシート
１  剥離用基材
２  透明樹脂層
３  インク受容層
４  基材フィルム
５  粘着層
６  粘着層
７  剥離用基材
８  剥離用基材
９  皮膚
【図１】
2019051680.tif 000004
【図２】
2019051680.tif 000005
【図３】
2019051680.tif 000006